(57)【要約】【課題】粒子径分布の単分散性に優れたミクロンサイズの重合体微粒子を、簡便にかつ安定的に得るための製造方法および該方法により製造される重合体微粒子を提供する。【解決手段】ビニル単量体Ａを、分散剤の存在下、前記ビニル単量体Ａおよび分散剤は溶解するが、生成する重合体は実質的に溶解しない溶媒中で重合させる重合体微粒子の製造方法であって、前記分散剤がビニル単量体Ｂを１５０℃〜３５０℃の温度範囲でラジカル重合させて得られる、式（１）に示す末端構造を有するマクロモノマーであることを特徴とする重合体微粒子の製造方法。【化１】2004149569.tif 000016式（１）において、Ｘは極性基を意味し、Ｍは単量体単位を意味し、ｎは重合度を表す自然数を意味する。【選択図】      なし【特許請求の範囲】
【請求項１】
ビニル単量体Ａを、分散剤の存在下、前記ビニル単量体Ａおよび分散剤は溶解するが、生成する重合体は実質的に溶解しない溶媒中で重合させる重合体微粒子の製造方法であって、前記分散剤がビニル単量体Ｂを１５０℃〜３５０℃の温度範囲でラジカル重合させて得られる、式（１）に示す末端構造を有するマクロモノマーであることを特徴とする重合体微粒子の製造方法。
【化１】
2004149569.tif 000015
式（１）において、Ｘは極性基を意味し、Ｍは単量体単位を意味し、ｎは重合度を表す自然数を意味する。
【請求項２】
ビニル単量体Ａを、分散剤の存在下、前記ビニル単量体Ａおよび分散剤は溶解するが、生成する重合体は実質的に溶解しない親水性溶媒中で重合させる重合体微粒子の製造方法であって、前記分散剤がビニル単量体Ｂを１５０℃〜３５０℃の温度範囲でラジカル重合させて得られる、式（１）に示す末端構造及び親水性基を有するマクロモノマーであることを特徴とする重合体微粒子の製造方法。
【請求項３】
マクロモノマーが有する親水性基がカルボキシル基である請求項２に記載の重合体微粒子の製造方法。
【請求項４】
カルボキシル基の少なくとも一部が、アルカリによって中和されたものである請求項３に記載の重合体微粒子の製造方法。
【請求項５】
マクロモノマーが構成単量体単位として疎水性単量体単位をも有するものである請求項１〜４のいずれかに記載の重合体微粒子の製造方法。
【請求項６】
請求項１〜５のいずれかに記載の製造方法により製造された重合体微粒子。
【請求項７】
数平均粒子径が１μｍ以上、１０μｍ以下で、Ｃｖ値が１５％以下であることを特徴とする請求項６に記載の重合体微粒子。
【発明の詳細な説明】
【０００１】
【発明の属する技術分野】
本発明は、粒子径の単分散性に優れた、すなわち粒子径分布の小さいミクロンサイズの重合体微粒子の製造方法、及び該方法を用いて製造される重合体微粒子に関するものである。
【０００２】
【従来の技術】
重合体微粒子を製造する代表的な製造法のひとつとして懸濁重合法がある。これは水中で適当な分散安定剤のもとビニル単量体の液滴を形成させ、適当な油溶性開始剤を用いて重合体微粒子を合成する方法である。通常の条件下では、数百μｍ〜数ｍｍの大粒径の重合体粒子が得られるが、その粒子径分布は、重合中の液滴の分裂、及び合一の確率的要素に支配されるために、非常に広くなる。種々の改良方法が提案されているが、いすれも改善は見られるものの、十分な単分散性を実現するには到っていない。
【０００３】
もう一つの代表的な製造方法としては乳化重合法がある。乳化重合法では水媒体中で、疎水性単量体をとりこんだ界面活性剤ミセルに水溶性のラジカルが侵入して重合体微粒子が形成され、その粒子がさらに単量体を吸収、重合して成長する。初期の生成粒子数及び界面活性剤の供給をコントロールすることにより、単分散の粒子径分布を有する重合体微粒子を製造することができる。しかしながら、ミセルから発生する粒子数と分散安定性の限界から、得られる重合体微粒子の大きさは０．０１〜１μｍに限定される。従って、平均粒子径数μｍの単分散粒子を製造するには、乳化重合により合成した単分散微粒子をシードとして粒子を成長させるシード乳化重合法を用いる必要がある。しかし、その粒子の成長率は低く、大きな粒子を得るためには数段連続して行う必要があり、単分散性が維持されない、コスト的に不利であるといった問題がある。
シード乳化重合法の改良として、種粒子への単量体の吸収効率を高めることにより一段で数μｍの単分散微粒子を合成する方法が提案されている。例えば、特公昭５７−２４３６９号公報では、種粒子中に膨潤助剤と呼ばれる疎水性有機化合物を吸収させて種粒子の膨潤能力を増大させた後、ビニル単量体を膨潤させて重合させることにより、ミクロンサイズで単分散性の高い粒子を製造する方法が提案されている。しかしこの方法では、重合操作が煩雑であり、また膨潤時間に長時間を要するなどの問題点を有する。
【０００４】
第３の方法として、分散重合法と呼ばれる方法がある。分散重合法とは、媒体に溶解した分散剤の存在下に、単量体の状態では媒体に可溶であるが、重合により生成するポリマーは、その媒体に不溶となるような単量体と溶剤の組み合わせにおいて重合を行う方法である。分散重合では、完全に均一な系から重合が開始し、生成したポリマーは溶媒に不溶なため直ちに凝集して不安定な超微粒子が生成する。超微粒子は合一により、粒子表面上の分散剤の相対密度を増加させ、安定化粒子となる。この安定化粒子を核として、粒子が成長することで単分散性に優れた重合体微粒子が得られる。分散重合は、非極性媒体中でも、極性媒体中でも実施することが可能であり、単分散性に優れた重合体微粒子が得られる、溶媒、単量体、及び分散剤の組み合わせが多数報告されている（例えば、非特許文献１参照。）。極性溶媒中の分散剤としては、ポリアクリル酸、ポリビニルピロリドン（以下、ＰＶＰという。）、及びヒドロキシプロピルセルロース（以下、ＨＰＣという。）が用いられる。例えば、特許文献１には、特定の極性溶媒中での分散重合においてＰＶＰを分散剤として用いることにより、変動係数（後述するＣｖ値と同じ）７．９％のポリメタクリル酸メチル（以下、ＰＭＭＡ）微粒子が得られることが開示されている。ＰＶＰ等の分散剤においても、重合中に単量体とのグラフト化反応により粒子表面に固定されることが、分散安定性の向上に寄与していることが知られているが、その効果は十分でなく、重合安定性や単分散性が不足する場合がある。例えば、非特許文献２では、水／メタノール混合溶媒中で、ＰＶＰを分散剤として使用したメタクリル酸メチル（以下、ＭＭＡという。）の分散重合において、得られるＰＭＭＡ粒子の粒子径分布が攪拌速度に大きく依存することが開示されている。
【０００５】
そこで、グラフト化による粒子安定化効果をより積極的に利用することを目的として、マクロモノマー型の分散剤を使用することが報告されている（例えば、非特許文献３、４、５、６参照。）。
非特許文献３では、末端にメタクリロイル基を有するポリエチレングリコールマクロモノマーを分散剤として用いた、水／エタノール溶媒でのＭＭＡの分散重合が報告されている。２０２８頁の表１に記載されているとおり、０．１〜０．２μｍと粒子径の小さいＰＭＭＡ粒子が得られることを報告している。
非特許文献４では、末端にスチリル基を有するポリオキサゾリンマクロモノマーを分散剤として用いた、水／メタノール溶媒でのＭＭＡの分散重合が報告されている。１４２頁の図２、及び表１に示されるとおり、ミクロンサイズのＰＭＭＡ微粒子が合成されている。限定されたマクロモノマー濃度では単分散性が良好となるが、マクロモノマー濃度の変化により、単分散性が大きく影響を受けることが報告されている。
非特許文献５では、末端にビニルベンジル基を有するポリメタクリル酸マクロモノマーを分散剤として用いた、水／エタノール溶媒でのＭＭＡの乳化・分散重合が報告されている。２８５４頁の表１に示されている通り、０．３３〜３μｍの粒子径を有するＰＭＭＡ粒子が合成されているが、単分散性は十分でない。
非特許文献６では、末端にビニルベンジル基を有するポリアクリル酸マクロモノマーを分散剤として用いた、水／エタノール溶媒中ＭＭＡの分散重合において、溶媒ｐＨの影響について報告している。６４１頁の表１に示されている通り、ｐＨ４〜１３の範囲で単分散性の良好な粒子が合成されているが、その粒子径はいずれも０．４μｍ以下で、ミクロンサイズのものは得られていない。
以上のように、メタクリロイル基、スチリル基、またはビニルベンジル基を有するマクロモノマーを用いた分散重合では、粒子径分布の単分散性に優れた、ミクロンサイズの重合体微粒子を得ることは困難である。
【０００６】
また、特許文献２、には、本発明で使用されるマクロモノマーと同一の製造方法及び末端構造を有するマクロモノマーを用いた乳化重合反応が
開示されている。該技術は、乳化重合法により重合体微粒子の水分散体を製造する方法に関するものであり、製造される重合体微粒子はすべて、乳化重合法による範疇の粒子径、すなわち１μｍ以下であり、粒子径分布についても議論されていない。さらに分散重合法については、一切記載されていない。特許文献２と類似技術の国際出願ＰＣＴ／ＪＰ０２／０４２０９についても同様である。
【０００７】
【特許文献１】
特開平４−２３８０４号公報
【特許文献２】
国際公開ＷＯ０１／０４１６３号パンフレット
【非特許文献１】
高分子，Ｖｏｌ４０，２４０（１９９１）
【非特許文献２】
日本接着学会年次大会講演要旨集，ｖｏｌ３５，６３（１９９７）
【非特許文献３】
Ｊ．Ａｐｐｌ．Ｐｏｌｙｍ．Ｓｃｉ．，３９．２０２７  （１９９０）
【非特許文献４】
Ｐｒｏｃ．Ｊａｐａｎ  Ａｃａｄ．，  ６７，  Ｓｅｒ．Ｂ，  １４０  （１９９１）
【非特許文献５】
Ｐｏｌｙｍｅｒ，  ３７，  ２８５３  （１９９６）
【非特許文献６】
Ｍａｃｒｏｍｏｌ．  Ｒａｐｉｄ  Ｃｏｍｍｕｎ．，  １８，  ６３９  （１９９７）
【０００８】
【発明が解決しようとする課題】
本発明は、粒子径分布の単分散性に優れたミクロンサイズの重合体微粒子を、簡便にかつ安定的に得るための製造方法および該方法により製造される重合体微粒子を提供することを目的とするものである。
【０００９】
【課題を解決するための手段】
上記、課題を解決するために、請求項１に記載の発明の重合体微粒子の製造方法は、ビニル単量体Ａを、分散剤の存在下、前記ビニル単量体Ａおよび分散剤は溶解するが、生成する重合体は実質的に溶解しない溶媒中で重合させる重合体微粒子の製造方法であって、前記分散剤がビニル単量体Ｂを１５０℃〜３５０℃の温度範囲でラジカル重合させて得られる、式（１）に示す末端構造を有するマクロモノマーであることを特徴とするものである。
【００１０】
【化２】
2004149569.tif 000002
【００１１】
式（１）において、Ｘは極性基を意味し、Ｍは単量体単位を意味し、ｎは重合度を表す自然数を意味する。
【００１２】
請求項２に記載の発明の重合体微粒子の製造方法は、ビニル単量体Ａを、分散剤の存在下、前記ビニル単量体Ａおよび分散剤は溶解するが、生成する重合体は実質的に溶解しない親水性溶媒中で重合させる重合体微粒子の製造方法であって、前記分散剤がビニル単量体Ｂを１５０℃〜３５０℃の温度範囲でラジカル重合させて得られる、式（１）に示す末端構造及び親水性基を有するマクロモノマーであることを特徴とするものである。
【００１３】
請求項３に記載の発明の重合体微粒子の製造方法は、請求項２に記載の発明において、マクロモノマーが有する親水性基がカルボキシル基であることを特徴とするものである。
請求項４に記載の発明の重合体微粒子の製造方法は、請求項３に記載の発明において、カルボキシル基の少なくとも一部が、アルカリによって中和されたものであることを特徴とするものである。
請求項５に記載の発明の重合体微粒子の製造方法は、請求項１〜４のいずれか一項に記載の発明において、マクロモノマーが構成単量体単位として疎水性単量体単位をも有するとを特徴とするものである。
【００１４】
請求項６に記載の発明の重合体微粒子は、請求項１〜５のいずれか一項に記載の発明の重合体微粒子の製造方法により製造されることを特徴とするものである。
請求項７に記載の発明の重合体微粒子は、請求項６に記載の発明の重合体微粒子において、数平均粒子径が１μｍ以上、１０μｍ以下で、Ｃｖ値が１５％以下であることを特徴とするものである。
【００１５】
【発明の実施の形態】
以下、本発明の実施形態について詳細に説明する。
本発明の重合体微粒子の製造方法は、ビニル単量体を、特定の分散剤の存在下、前記ビニル単量体および分散剤は溶解するが、生成する重合体は実質的に溶解しない溶媒中で重合させるものである。
【００１６】
上記溶媒としては、上記条件を満足するものであれば特に限定されず、使用するビニル単量体と分散剤の種類、および目的とする重合体微粒子の大きさに応じて選択すればよい。例えば、疎水性有機溶媒、親水性有機溶媒、または親水性有機溶媒の水溶液などが選択できる。親水性有機溶媒、および親水性有機溶媒の水溶液を合わせて親水性溶媒という。
疎水性有機溶媒の例としては、ヘキサン、ヘプタン、オクタン、石油エーテル、シクロヘキサン、ベンゼン、トルエン、キシレン等の炭化水素類が例示できる。
【００１７】
親水性有機溶媒とは、２０℃における水への溶解度が２％以上の有機溶媒を意味する。親水性有機溶媒としては、メチルアルコール、エチルアルコール、変性エチルアルコール、イソプロピルアルコール、ｎ−ブチルアルコール、イソブチルアルコール、ｔｅｒｔ−ブチルアルコール、ｓｅｃ−ブチルアルコール、ｔｅｒｔ−アミルアルコール、３−ペンタノール、ベンジルアルコール、シクロヘキサノール、フルアリルアルコール、テトラヒドロフルフリルアルコール、エチレングリコール、グリセリン、ジエチレングリコール等のアルコール類、メチルセロソルブ、セロソルブ、イソプロピロピルセロソルブ、ブチルセロソルブ、エチレングリコールモノメチルエーテル、エチレングリコールモノエチルエーテル、ジエチレングリコールモノメチルエーテル、ジエチレングリコールモノエチルエーテル等のエーテルアルコール類などがあげられる。これ等の有機溶媒は一種もしくは二種以上の混合物を用いることができる。親水性有機溶媒では、極性基を有する分散剤との組み合わせにおいて、重合安定性を維持しながら、粒子径、粒子径分布、および重合体の分子量をコントロールすることが容易であり、疎水性有機溶媒よりも好ましい。
【００１８】
さらに、上述の親水性有機溶媒の水溶液も使用することができる。親水性有機溶媒の水溶液では、親水性基、特にイオン性基を有する分散剤を用いた場合において、高度な分散安定化効果を得ることができる。従って、親水性有機溶媒と水との混合比率を変えることにより、重合安定性を維持しながら、粒子径、粒子径分布、および生成する重合体の分子量をコントロールすることが容易であり、かつコントロールできる幅が広い。さらに親水性有機溶媒の水溶液は、引火、爆発等の危険性を低減することができ、かつ環境への負荷が小さいことから、最も好ましい溶媒である。なかでもメチルアルコール、エチルアルコール、イソプロピルアルコール等の低級アルコールの水溶液がより好ましい。水溶液を調製する際の親水性有機溶媒と水との混合比率は、重量比で９９．５：０．５〜５０：５０が好ましい。親水性有機溶媒の重量比が、９９．５を超えると生成する重合体の合着が起こることがあり、５０未満では製造される微粒子が小さくなりすぎる場合がある。水と混合する親水性有機溶媒としては、一種もしくは二種以上の混合物を用いることができる。またアルコール類、およびエーテルアルコール類以外の以外の有機溶媒を、粒子径、粒子径分布および重合安定性のコントロールのために、生成重合体が溶解しない範囲内で併用することができる。これらの併用する有機溶媒としては、ヘキサン、オクタン、石油エーテル、シクロヘキサン、ベンゼン、トルエン、キシレン等の炭化水素類、四塩化炭素、トリクロルエチレン、テトラブロムエタン等のハロゲン化炭化水素類、エチルエーテル、ジメチルグリコール、トリオキサン、テトラビドロフラン等のエーテル類、メチラール、ジエチルアセタール等のアセタール類、アセトン、メチルエチルケトン、メチルイソブチルケトン、シクロヘキサン等のケトン類、ギ酸ブチル、酢酸ブチル、プロピオン酸エチル、セロソルブアセテート等のエステル類、ギ酸、酢酸、プロピオン酸等の酸類、ニトロプロペン、ニトロベンゼン、ジメチルアミン、モノエタノールアミン、ピリジン、ジメチルスルホキシド、ジメチルホルムアミド等の硫黄、窒素含有有機化合物類などがあげられる。さらにはＳＯ４２−、ＮＯ３−、ＰＯ４３−、Ｃｌ−、Ｎａ＋、Ｋ＋、Ｍｇ２＋、Ｃａ２＋、等の無機質イオンが存在した状態で重合を行っても良い。また、重合開始時と重合途中、重合末期とそれぞれ混合溶媒の種類および組成を変化させ生成する重合体粒子の粒子径、粒子径分布等を調節することができる。
【００１９】
本発明において使用されるビニル単量体Ａとしては、上記溶媒に可溶であり、かつ、その重合体が上記溶媒に不溶となるものであれば特に限定されない。ビニル単量体Ａの使用割合は、溶媒１００質量部を基準として１００質量部以下が好ましく、６０質量部以下がより好ましい。溶媒に対するビニル単量体の割合が極端に多い場合、生成した重合体粒子の媒体（未反応単量体を溶解した溶媒）による膨潤度が大きくなりすぎて、分散剤による安定化効果に打ち勝って凝集する場合がある。さらに極端に多い場合は、生成した重合体の媒体に対する溶解度が高くなりすぎて、粒子を形成することができず、塊状物となる。ビニル単量体は、初期に一括して仕込み、回分重合操作により重合させるか、分割仕込みにより重合させるか、もしくは連続的に反応器に供給する半回分重合操作により重合させることが出来る。溶媒に対する単量体の量が多い場合は、半回分重合操作を選択することが好ましい。
【００２０】
使用されるビニル単量体の例としては、スチレン、ｏ−メチルスチレン、ｍ−メチルスチレン、ｐ−メチルスチレン、α−メチルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレン、ｐ−クロルスチレン、３，４−ジクロルスチレンなどのスチレン類、アクリル酸メチル、アクリル酸エチル、アクリル酸ｎ−ブチル、アクリル酸イソブチル、アクリル酸プロピル、アクリル酸ｎ−オクチル、アクリル酸ドデシル、アクリル酸ラウリル、アクリル酸２−エチルヘキシル、アクリル酸ステアリル、アクリル酸２−クロルエチル、アクリル酸フェニル、α−クロルアクリル酸メチル、メタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸ラウリル、メタクリル酸２−エチルヘキシル、メタクリル酸ステアリル、メタクリル酸フェニル、メタクリル酸ジメチルアミノエチル、メタクリル酸ジエチルアミノエチルなどのα−メチル脂肪酸モノカルボン酸エステル類、アクリロニトリル、メタクリロニトリル、アクリルアミドなどのアクリル酸もしくはメタクリル酸誘導体、塩化ビニル、塩化ビニリデン、臭化ビニル、弗化ビニルなどのハロゲン化ビニル類などがあげられる。これら単量体は単独で用いてもよく、２種以上を併用してもよい。
【００２１】
また、比較的極性の高いビニル単量体を少量共重合することによって、粒子の重合安定性及び粉末化した場合の摩擦帯電性を調節できる。
アニオン性の単量体としてはカルボキシル基含有単量体：例えばアクリル酸、メタクリル酸、クロトン酸、イタコン酸、マレイン酸、フマル酸、イタコン酸モノブチル、マレイン酸モノブチルなど。
リン酸基含有単量体：例えばアシッドホスホオキシエチルメタクリレート、アシッドホスホオキシプロピルメタクリレート、３−クロロ−２−アシッドホスホオキシプロピルメタクリレートなど。
スルホン酸基含有単量体：例えば２−アクリルアミド、２−メチルプロパンスルホン酸、２−スルホエチルメタクリレートなどが挙げられる。
カチオン性の重合体単量体としては含窒素アルキルアクリレートもしくはメタクリレート：例えばジメチルアミノエチルアクリレート、ジエチルアミノエチルメタクリレートなどが挙げられる。
【００２２】
架橋成分を重合体粒子中に導入する為には、二重結合を二個以上有するいわゆる架橋剤が用いられる。ビニル単量体の反応率が低い間は単量体に対する架橋剤の量を３質量％以下で行うのが良く、より好ましくは１．５質量％以下で行うのが良い。ビニル単量体の反応率が高い時期は、必要であれば、残存するビニル単量体を基準として、２０質量％以下の架橋剤を一括、分割もしくは連続的に添加しても良い。重合の進行に合わせて分割もしくは連続的に添加するのがより好ましく、溶媒又は、半回分重合操作を行うならばビニル単量体と混合して添加しても良い。
重合初期に架橋剤濃度を抑えなければならないのは、初期の核粒子析出時、分散安定剤の吸着安定化時期に架橋剤がある濃度以上存在すると、核粒子間での架橋構造が形成され、極端に安定性が阻害されるからであり、いったん核粒子が安定化されれば、ひき続いて進行する粒子の成長反応即ち、核粒子の単量体による膨潤から重合への過程が、滞りなく行われる。
【００２３】
好ましく用いられる架橋剤として、ジビニルベンゼン、ジビニルナフタレン及びそれらの誘導体である芳香族ジビニル化合物、その他エチレングリコールジアクリレート、エチレングリコールジメタクリレート、トリエチレングリコールジメタクリレート、テトラエチレングリコールジメタクリレート、１，３−ブチレングリコールジメタクリレート、トリメチロールプロパントリアクリレート、トリメチロールプロパントリメタクリレート、１，４−ブタンジオールジアクリレート、ネオベンチルグリコールジアクリレート、１，６−ヘキサンジオールジアクリレート、ペンタエリスリトールジアクリレート、ペンタエリスリトールトリアクリレート、ペンタエリスリト−ルテトラアクリレート、ペンタエリスリト−ルジメタクリレート、ペンタエリスリトールトリメタクリレート、ペンタエリスリトールテトラメタクリレート、グリセロールジメタクリレート、グリセロールジアクリレート、グリセロールアクロキシジメタクリレート、１，１，１−トリスヒドロキシメチルエタンジアクリレートなどのジエチレン性カルボン酸エステル、Ｎ，Ｎ−ジビニルアニリン、ジビニルエーテル、ジビニルスルフィド、ジビニルスルホンなどのジビニル化合物及び三個以上のビニル基を持つ化合物があげられる。これらは単独で用いてもよく、ニ種以上を併用してもよい
【００２４】
本発明において、分散剤として使用するマクロモノマーは、下記の条件により特定されるものであり、重合体微粒子製造時の重合安定性に重要な役割を果たすものであり、かつ重合体微粒子の粒子径および粒子径分布をコントロールする上でも重要である。
マクロモノマー：ビニル単量体Ｂを１５０〜３５０℃の温度範囲でラジカル重合させて得られる、式（１）に示す末端構造を有する重合体。
式（１）におけるＸは極性基を意味する。極性基とは炭素原子および水素原子以外の原子を有する基ならびにアリール基である。極性基の具体例としては、−ＣＯＯＲ、−ＣＯＮＲ２、−ＯＲ、−ＯＣＯＲ、−ＯＣＯＯＲ、−ＮＣＯＯＲ、ハロゲン原子、−ＣＮ、フェニル基、置換基を有するフェニル基などが挙げられる。
上記マクロモノマーは、ラジカル共重合性を有するため、重合体微粒子の製造において、ビニル単量体Ａと共重合する、すなわちビニル単量体Ａとグラフトもしくはブロック共重合体を生成するために、分散剤として極めて優れた性能を発揮する。
【００２５】
マクロモノマーの製造に使用されるビニル単量体Ｂは、一種もしくは二種以上のビニル単量体の混合物であり、その重合体であるマクロモノマーが、重合体微粒子の製造において使用される溶媒に対して溶解することが必要である。
【００２６】
さらに、ビニル単量体Ｂを選定する上で、より好ましい範囲について説明する。まず、マクロモノマーの製造において、収率よくマクロモノマーを得るためには、ビニル単量体Ｂに含まれるビニル単量体のうちビニル基のα位に水素原子を有するものの割合が３０モル％以上であることが好ましく、５０モル％以上であることがより好ましい。１５０℃以上の高温での重合においては、α位に水素原子を有しないビニル単量体の割合が高すぎると、その解重合性のために収率が低くなる場合がある。ビニル基のα位に水素原子を有するビニル単量体としては、アクリロイル基を有するアクリル系単量体、アクリロニトリル、スチレン、酢酸ビニルなどが挙げられる。アクリル系単量体の具体例としては、アクリル酸メチル、アクリル酸エチル、アクリル酸プロピル、アクリル酸ブチル、アクリル酸イソブチル、アクリル酸２−エチルへキシル、アクリル酸ステアリル、アクリル酸ラウリル、アクリル酸デシル、アクリル酸シクロヘキシル、アクリル酸イソボルニル、アクリル酸ベンジル、アクリル酸２−ヒドロキシエチル、アクリル酸２−ヒドロキシプロピルなどのアクリル酸エステル、アクリル酸などが挙げられる。
【００２７】
ビニル基のα位に水素原子を有していないビニル単量体としては、メタクリロイル基を有するメタクリル系単量体、α−メチルアクリロニトリル、α−メチルスチレンなどが挙げられる。メタクリル系単量体の具体例としては、メタクリル酸メチル、メタクリル酸エチル、メタクリル酸プロピル、メタクリル酸ブチル、メタクリル酸イソブチル、メタクリル酸２−エチルへキシル、メタクリル酸ステアリル、メタクリル酸ラウリル、メタクリル酸デシル、メタクリル酸シクロヘキシル、メタクリル酸イソボルニル、メタクリル酸ベンジル、メタクリル酸２−ヒドロキシエチル、メタクリル酸２−ヒドロキシプロピルなどのメタクリル酸エステル、メタクリル酸などが挙げられる。
【００２８】
ビニル基のα位に水素原子を有していないビニル単量体の割合としては、マクロモノマーを収率よく得るためには７０モル％以下が好ましい。
また、マクロモノマーとビニル単量体Ａとの共重合において、共重合体の分子量分布が広く、共重合体がビニル単量体Ａとのグラフトポリマーである割合が高い方が好ましい場合は、ビニル基のα位に水素原子を有していないビニル単量体の割合は５０モル％以下であることがより好ましく、さらにより好ましくは３０モル％以下である。
逆に、共重合体の分子量分布が狭く、共重合体がビニル単量体Ａとのブロックポリマーである割合が高い方が好ましい場合は、ビニル基のα位に水素原子を有していないビニル単量体の割合は３０モル％以上であることが好ましく、さらにより好ましくは５０モル％以上である。
【００２９】
例えば、重合体微粒子が洗浄後に乾燥される場合において、前者ではマクロモノマー成分が微粒子に取り込まれて残留しやすく、後者では洗浄により除去されやすい等の性能上の違いが生じる。重合体微粒子が使用される用途に応じて、ビニル基のα位に水素原子を有していないビニル単量体の割合を選択すればよい。ビニル基のα位に水素原子を有していないビニル単量体の割合によって、そのマクロモノマーとビニル単量体Ａの共重合体の分子量分布がコントロールできることは、本マクロノマーの特徴の一つである。これは、マクロモノマーの末端不飽和基の隣がビニル基のα位に水素原子を有していないビニル単量体単位である場合、マクロノマーがラジカル付加を受けることによって生成する中間体がベータ解裂反応を起こすためである。
【００３０】
重合体微粒子の製造において使用される溶媒が、上述の親水性溶媒である場合、より有効な溶媒和層を形成するために、マクロモノマーは親水性基を有することが好ましい。マクロモノマーに親水性基を導入する方法としては、ビニル単量体Ｂの少なくとも一部として親水性基を有するビニル単量体を使用する方法があげられる。親水性基とは、カルボキシル基、スルホン酸基、スルフィン酸基、リン酸基、ホスホン酸基およびこれらの塩ならびに水酸基、アミノ基、アミド基、イミド基、ヒドラジド基、ウレタン基、ウレイド基、メルカプタン基からなる群のうちのいずれかを意味する。
【００３１】
親水性基を有する単量体としては、カルボキシル基含有単量体およびカルボキシル基含有単量体以外の親水性単量体が挙げられる。カルボキシル基含有単量体は、カルボキシル基及びエチレン性不飽和結合を有する化合物であり、その具体例としてはアクリル酸、メタクリル酸、クロトン酸、ビニル酢酸、アクリロキシプロピオン酸等の不飽和一塩基酸、マレイン酸、フマル酸、メサコン酸、シトラコン酸、イタコン酸、シクロヘキサンジカルボン酸等の不飽和二塩基性酸が挙げられるほか、マレイン酸無水物、テトラヒドロフタル酸無水物等の加水分解によりカルボキシル基を生成する不飽和酸無水物も挙げることができる。カルボキシル基含有単量体以外の親水性単量体の具体例としてはアクリロニトリル、アクリルアミド、メタアクリルアミド、アクリル酸ヒドロキシエチル、メタクリル酸ヒドロキシエチル、アクリル酸ヒドロキシプロピル、メタクリル酸ヒドロキシプロピル、アリルスルホン酸、スチレンスルホン酸、ビニルスルホン酸、アリルホスホン酸、ビニルホスホン酸等を挙げることができる。
【００３２】
親水性基としては、マクロモノマーの溶媒への親和性を広くコントロールできるカルボキシル基が好ましい。さらに重合速度や共重合性に優れたアクリル酸、もしくはメタクリル酸にによりカルボキシル基を導入することが好ましい。
カルボキシル基の導入量としては、０．１ｍｅｑ／ｇ〜１２ｍｅｑ／ｇ（マクロモノマー１ｇ当たりのミリｍｏｌ数）がこのましく、より好ましくは１ｍｅｑ／ｇ〜１０ｍｅｑ／ｇであり、さらにより好ましくは、２．５ｍｅｑ／ｇ〜７ｍｅｑ／ｇである。
カルボキシル基の少なくとも一部が、アルカリにより中和することは、カルボキシル基の一部はカルボキシアニオンとなり、静電反発による粒子安定化効果も付与できるために、より好ましい。特に、重合体微粒子の製造において使用する溶媒が、上記親水性有機溶媒の水溶液である場合、その効果が大きく、両者の組み合わせが特に好ましく、極めて優れた重合安定性が実現される。
中和に用いるアルカリとしては、アンモニア又は沸点が１４０℃以下の低沸点アミン化合物が好ましい。低沸点アミン化合物としては、トリメチルアミン、ジエチルアミン、トリエチルアミン、ジメチルエチルアミン、Ｎ−メチルモルホリン、ｔ−ブタノールアミン、モルホリン、ジメチルエタノールアミン等を例示できる。アルカリによるマクロモノマーの中和は、部分中和であっても良い。好ましい中和率は、５０〜１００％である。中和率１００％というのはアルカリが過剰に存在する場合も含む。
【００３３】
さらに、マクロモノマーが構成単量体単位として疎水性単量体単位をも有することが好ましい。重合体微粒子の製造において使用する溶媒が、上記疎水性溶媒である場合には、粒子安定化のために必要な溶媒和層を形成するために必要である。
また溶媒が上記親水性溶媒もしくは親水性溶媒の水溶液である場合においても、粒子表面への分散剤の吸着能力を高めるために重要である。疎水性単量体とは２０℃における水への溶解度が２％以下である単量体を意味し、マクロモノマー中、５〜９５質量％であることが好ましく、より好ましくは、２０〜７０質量％である。
【００３４】
さらに、マクロモノマーの導入されたカルボキシル基の少なくとも一部が中和されている場合、疎水性単量体の少なくとも一部が、２０℃における水への溶解度が０．５％以下である単量体であることがより好ましい。疎水性の高い単量体単位により粒子表面への吸着量が増加し、その結果粒子表面にイオン性基が有効に分布することが出来るために、極めて優れた安定性が得られる。またマクロモノマーが粒子表面に存在する確率が高くなることによって、ビニル単量体Ａとの共重合率が向上することも、粒子の安定化に寄与していると考えられる。
２０℃における水への溶解度が０．５％以下である単量体としては、  メタアクリル酸プロピル、アクリル酸ブチル、メタアクリル酸ブチル、アクリル酸シクロヘキシル、メタクリル酸シクロヘキシル、アクリル酸２−エチルヘキシル、メタクリル酸２−エチルヘキシル、アクリル酸ステアリル、メタクリル酸ステアリル、アクリル酸ラウリル、メタクリル酸ラウリル、アクリル酸イソボルニル、メタクリル酸イソボルニル、アクリル酸パーフロロアルキル、メタクリル酸パーフロロアルキル、アクリル酸ベンジル、メタクリル酸ベンジル、スチレン、α−メチルスチレン等があげられる。また２０℃における水への溶解度が０．５〜２．０％である単量体としては、メタクリル酸メチル、メタクリル酸エチル、アクリル酸プロピル等があげられる。
【００３５】
マクロモノマーは上記ビニル単量体Ｂを１５０〜３５０℃の温度において重合させて得られる。重合温度は１８０〜３２０℃が好ましく、２００〜３００℃がより好ましい。重合は公知の方法がいずれも採用できる。塊状重合、溶液重合はマクロモノマーを効率的に製造できるため好ましい方法である。バッチ重合、連続重合、半回分重合（原料の供給は連続的に行うが連続的な反応液の抜き出しは行わない重合方法）などのいずれも使用可能であるが、得られるマクロモノマーの組成分布や分子量分布が狭いものになりやすいために連続重合が好ましい方法であり、撹拌槽型反応器を使用する連続重合が特に好ましい方法である。このようなマクロモノマーの製造方法としてはＷＯ９９／０７７５５、特許文献１、および特許文献２等に記載されている。これらの製造方法において、マクロモノマーは、末端不飽和結合を有しないポリマーとの混合物として、すなわちマクロモノマー組成物として得られる。マクロモノマー組成物からマクロモノマーのみを取り出すことは、実質的に不可能であり、分散剤としてはマクロモノマー組成物を使用することになる。マクロモノマー組成物中のマクロモノマー含有量は５０質量％以上であることが好ましく、７５質量％以上であることが、より好ましい。
【００３６】
マクロモノマーの製造においては公知のラジカル重合開始剤を使用することができる。具体例としては、後述する重合体微粒子の製造において使用する重合開始剤と同じものをあげることができる。
本発明におけるマクロモノマー組成物が、マクロモノマー組成物製造における重合反応液の量を基準として、上記単量体及び該単量体が重合して生成する重合体の合計の濃度（以下、単量体等の濃度ともいう。）が５０〜１００質量％となる濃度において重合させて得られるものが好ましい。さらにその濃度は６０〜１００質量％がより好ましく、７０〜１００質量％がさらに好ましい。なぜならば、マクロモノマーの生産効率が良く、かつ、得られたマクロモノマー組成物中のマクロモノマー含有率が高くなるためである。単量体及び該単量体が重合して生成する重合体以外の成分の主たるものは溶剤である。すなわち、マクロモノマー製造における溶剤の好ましい使用量は０〜５０質量％である。溶剤を用いる場合、溶剤としては上記各単量体を溶解させ、しかも生成するポリマーが析出しないものが好ましい。具体的例としては、ベンジルアルコール等の芳香族アルコール類、イソプロパノール、ブタノール等の脂肪族アルコール類、メチルセロソルブ、ブチルセロソルブ等のエチレングリコールモノアルキルエーテル類、カルビトール等のジエチレングリコールモノアルキルエーテル類、エチレングリコールジメチルエーテル等のエチレングリコールジアルキルエーテル類、ジグリコールメチルエーテル等のジグリコールアルキルエーテル類などを挙げることができる。
【００３７】
上記マクロモノマーの使用量は、重合を行う系の溶媒の量や上記エチレン性不飽和単量体の量等を考慮して適宜決定すればよいが、通常、重合系の全量に対して０．０１〜１０質量％が好ましい。上記マクロモノマーの使用量が、０．１質量％未満では、分散剤としての機能を充分に果たすことができない場合があり、１０質量％を超えると、重合系の粘度が高くなったり、粒子径が小さくなりすぎることがある。より好ましくは、０．１〜３質量％である。
【００３８】
本発明の製造方法では、まず、溶媒に分散剤として使用するマクロモノマーを溶解し、さらにビニル単量体の一部、もしくは全部、さらに必要な他の添加剤を仕込み、雰囲気を不活性ガスで置換して、適当な攪拌を行いながら昇温し、温度が安定したら開始剤を投入して重合を行う。先述のように、重合開始後、ビニル単量体を分割、もしくは連続で仕込むことも可能である。このとき、重合を高重合率域で行うには、通常、４〜４０時間の重合時間が必要であるが、所望の粒子径や粒子径分布で重合を停止させてもよいし、重合開始剤を追加添加することにより重合速度を速めてもよい。また本発明では、あらかじめ目的の粒子径よりは小さく、かつ粒子径分布の小さい重合体微粒子の存在下に、上述の反応を行い、重合体微粒子を成長させることも含まれる。
【００３９】
また重合体粒子の分子量を調節する事を目的として、いわゆる連鎖移動剤を用いる事ができる。好ましく用いられるものとして、四塩化炭素、四臭化炭素、二臭化酢酸エチル三臭化酢酸エチル、二臭化エチルベンゼン、二臭化エタン、二塩化エタンなどのハロゲン化炭化水素、ジアゾチオエーテル、ベンゼン、エチルベンゼン、イソプロピルベンゼンなどの炭化水素、第３ドデシルメルカプタン；ｎ−ドデシルメルカプタンなどのメルカプタン類、ジイソプロピルザントゲンジスルフィドなどのジスルフィド類、チオグリコール酸、チオグリコール酸２−エチルヘキシル、チオグリコール酸ブチル、チオグリコール酸メトキシブチル、トリメチロールプロパントリス−（チオグリコレート）、チオグリコール酸アンモニウムなどのチオグリコール酸誘導体、チオグリセロール、などがあげられる。
連鎖移動剤の使用量は、ビニル単量体に対し、１０−３〜５質量％を用いる事ができる。特に、重合体開始前に連鎖移動剤を存在させておく場合には、初期生成する重合体の分子量を調節する事により析出核粒子の大きさをコントロールすることができる。
【００４０】
本発明では、ビニル単量体Ａを重合させるために重合開始剤を使用する。上記重合開始剤としては特に限定されないが、ラジカル重合において、通常用いられる重合開始剤で、上記溶媒に溶解するものが好ましい。例えば、過酸化ベンゾイル、過酸化ラウロイル、オルソクロロ過酸化ベンゾイル、オルソメトキシ過酸化ベンゾイル、３，５，５−トリメチルヘキサノイルパーオキサイド、ｔ−ブチルパーオキシ−２−エチルヘキサノエート、ジ−ｔ−ブチルパーオキサイド、ｔ−ブチルパーオキシピバレート等の有機過酸化物；アゾビスイソブチロニトリル、アゾビスシクロヘキサカルボニトリル、アゾビス（２，４−ジメチルバレロニトリル）等のアゾ系化合物；過硫酸カリウム等の過硫化物系化合物等があげられる。
上記重合開始剤の使用量は特に限定されず、製造する微粒子の分子量や使用する重合開始剤の分解温度等を考慮して適宜決定すればよいが、通常、上記ビニル単量体と上記重合開始剤との混合比率は、重量比で１００：０．５〜１００：４０が好ましい。重合開始剤の重量比が０．５未満では、収率が低くなる場合がある。重量比が４０を超えると、重合速度が大きくなりすぎ、安定な重合ができなくなる場合がある。
【００４１】
本発明では、製造する微粒子の安定性をより向上させ、粒子径分布をより狭くするために、他の添加剤を上記分散剤と併用してもよい。他の添加剤としては、使用する溶媒が、親水性溶媒もしくは親水性溶媒の水溶液である場合、以下のものが例示できる。コバルト、鉄、アルミニウム等の金属やこれらの合金；酸化鉄、酸化銅、酸化ニッケル等からなる金属酸化物の微粉体；カーボンブラックニグロシン染料、アニリンブルー等の顔料、染料類：高級アルコール硫酸エステル塩、アルキルベンゼンスルホン酸塩、α−オレフィンスルホン酸塩、リン酸エステル等の陰イオン界面活性剤；アルキルアミン塩、アミノアルコール脂肪酸誘導体、ポリアミン脂肪酸誘導体、イミダゾリン等のアミン型の陽イオン界面活性剤；アルキルトリメチルアンモニウム塩、ジアルキルジメチルアンモニウム塩、アルキルジメチルベンジルアンモニウム塩、ピリジウム塩、塩化ベンゾトニウム等の４級アンモニウム塩型の陽イオン界面活性剤；脂肪酸アミド誘導体、多価アルコール誘導体等の非イオン界面活性剤、ヒドロキシプロピルセルロース、ポリアクリル酸、ポリビニルピロリドン、ポリエチレングリコール、ポリビニルアルコール等の高極性高分子化合物等である。
【００４２】
重合終了後は、沈降分離、遠心分離、デカンテーション等の操作により、重合体微粒子のスラリーを回収し、更に、必要に応じて洗浄、乾燥を行う。
本発明では、重合が進行するに従って、合成された重合体は上記親水性有機溶媒の水溶液に溶解しないため、次々に析出し、単分散性の高い微粒子を製造することができる。以上のような構成からなる本発明の重合体微粒子の製造方法では、ミクロンサイズの単分散性に優れた重合体微粒子を再現性よく、安定かつ簡便に製造することができる。上記重合体微粒子もまた本発明の１つである。
【００４３】
上記重合体微粒子としては、数平均粒子径が１μｍ以上、１０μｍ以下で、Ｃｖ値が１５％以下であることが好ましい。さらに２μｍ以上、１０μｍ以下で、Ｃｖ値が５％以下であることが好ましい。本発明においては、平均粒子径、および単分散性の指標となるＣｖ値は、約２００個の微粒子について、電子顕微鏡観察により、粒子径（ｄｉ）を測定し、以下の式２〜４に従って計算される。
ｄｎ＝（Σｎｉｄｉ／Σｎｉ）                            式（２）
ｄｖ＝（Σｎｉｄｉ３／Σｎｉ）１／３      式（３）
Ｃｖ＝１００σ／ｄｎ                              式（４）
ただし、ｄｎは数平均粒子径、ｄｖは体積平均粒子径、ｎｉは粒子径がｄｉの微粒子の数を表す。σは標準偏差で、以下の式で計算する。
σ＝（Σ（ｄｉ−ｄｎ）２／Σｎｉ）１／２
本発明の重合体微粒子は、ミクロンサイズで、かつ単分散性に優れているため、液晶表示素子用スペーサ、液晶表示用光拡散フィルム等の光拡散剤、導電性微粒子、カラム用充填剤、診断薬用の担体等に好適に用いることができる。また、上記用途に使用される微粒子を製造するためのシード粒子としても有用である。
【００４４】
本発明は、上述のとおり、分散重合法によるミクロンサイズの単分散重合体微粒子の製造方法である。分散重合では、完全に均一な系から重合が開始し、生成した重合体は溶媒に不溶なため直ちに凝集して不安定な超微粒子が生成する。超微粒子は合一により、粒子表面上の分散剤の相対密度を増加させ、安定化粒子となる。この安定化粒子を核として、粒子が成長することで単分散性に優れた重合体微粒子が得られる。従って、安定化粒子が生成するタイミングが早い、すなわちビニル単量体の反応率がなるべく低い段階で、安定化粒子が生成することが優れた単分散性を得るために必要である。また成長粒子の安定性が重合終了まで持続し、かつ親粒子の発生が十分に抑制されていることも優れた単分散性を得るためには必要である。安定化粒子の生成や、その成長段階での安定性をコントロールする上で、分散剤の性能が重要であることは言うまでもない。分散剤は重合体と分散媒に対して両親媒性を有する必要があり、重合体の親和性を持つ成分が重合体粒子にアンカーされ、分散媒に親和性を持つ成分が重合体粒子表面から分散媒相に延び出して厚い溶媒和層を形成することにより、重合体微粒子を安定化する。ポリビニルピロリドン等のホモポリマーでは、重合体粒子へのアンカーが不足することがあり、成長粒子の安定性が不十分となり、単分散性が低下したり、凝集物が生成するなどの問題が起きる場合がある。そこで非特許文献３、４、５、６に開示されているように、ビニル単量体との共重合性を有するマクロモノマーを分散剤として使用することが提案されている。しかし、これら従来のマクロモノマーは、末端不飽和結合が、メタクリロイル基、スチリル基、もしくはビニルベンジル基であり、この点において本発明のマクロモノマーと大きくことなる。上記従来の末端基は比較的重合性が高く、分散重合の分散剤として使用した場合、重合初期に共重合する割合が高く、析出する重合体を効率よく安定化するため、安定化粒子が極めて小さい、すなわちその数が極めて多くなる。極めて多数の安定化粒子が成長していくために、最終的に得られる重合体微粒子が小さくなり、ミクロンサイズの粒子を得ることが困難となる場合が多い。粒子径を大きくするためにマクロモノマーの使用量を減らした場合、安定化粒子が成長段階で、表面積の増大により不安定化して合一するために単分散性が低下したり、重合中に多量の凝集物生成することがある。従って、ミクロンサイズの単分散性に優れた重合体微粒子を安定に製造するために従来のマクロモノマーは十分な性能を有していなかった。一方、本発明のマクロモノマーは式（１）に示す末端構造を有し、単独重合性が極めて低く、一般的なビニル単量体との共重合性は有するが、上記従来のマクロモノマーに比べて低いものである。従って、本発明のマクロモノマーが、分散重合の分散剤として使用された場合、重合初期に反応するマクロモノマーの割合が、従来のマクロモノマーに比べ低く、安定化粒子の数が少なくできる。さらに安定化粒子の成長段階で、ビニル単量体と適度な速度で共重合するために、その安定性を高度に維持することが出来る。つまり本発明のマクロモノマーは、ミクロンサイズの単分散性に優れた重合体微粒子を安定に製造するために、非常に好適な分散剤である。さらに本発明のマクロモノマーは、カルボキシル基等の親水性基や疎水性単量体単位の導入量を幅広くコントロールできるために、ビニル単量体や溶媒に合わせて設計することが容易であることも特徴である。
【００４５】
【実施例】
以下、実施例に基づいて本発明を具体的に説明する。以下の記載において「部」は質量部を意味し、「％」は質量％を意味する。
（製造例１）マクロモノマー組成物Ｍ１の製造
ホットオイルによる加熱装置を備えた容量５００ｍｌの加圧式攪拌槽型反応器を、３−エトキシプロピオン酸エチルで満たした。反応器を約２５０℃に加温し、反応器内圧力を圧力調節器により３−エトキシプロピオン酸エチルの蒸気圧以上に設定した。メチルメタクリレート（以下、ＭＭＡという。）５５部、シクロヘキシルアクリレート（以下、ＣＨＡという。）１０部、アクリル酸（以下、ＡＡという。）３５部及びジ−ｔ−ブチルパーオキサイド（以下、ＤＴＢＰという。）０．１部を秤量し、単量体混合液を調製し、それを原料タンクに貯蔵した。反応器内の圧力を一定に保ちながら、単量体混合液を原料タンクから反応器に連続的に供給した。このとき、単量体混合液の反応器内での平均滞留時間が１２分となるように供給速度を設定した。単量体混合液の供給量に相当する反応液を反応器の出口から連続的に抜き出した。単量体混合液の連続供給中、反応器内温度を２３０±２℃に維持した。反応器の出口から抜き出した反応液を薄膜蒸発器に導入して、反応液中の未反応単量体などの揮発性成分を除去し、マクロモノマー組成物を得た。単量体混合液の供給開始から９０分後、薄膜蒸発器の出口からマクロモノマー組成物Ｍ１の採取を開始し、６０分間採取を行った。
テトラヒドロフラン溶媒を用いたゲル浸透クロマトグラフ（以下、ＧＰＣという。）によりマクロモノマー組成物Ｍ１の平均分子量を測定した。ポリスチレン換算で、マクロモノマー組成物Ｍ１の数平均分子量（以下、Ｍｎという。）は２６５０であり、重量平均分子量（以下、Ｍｗという。）は６０６０であった。また、核磁気共鳴スペクトル（以下、１Ｈ−ＮＭＲという。）により、マクロモノマー組成物Ｍ１に含まれる末端エチレン性不飽和結合の濃度を測定した。数平均分子量および末端エチレン性不飽和結合の濃度から算出されるマクロモノマー組成物Ｍ１の末端エチレン性不飽和結合導入率（以下、Ｆ値という。）は９５％であった。
【００４６】
（製造例２〜１７）マクロモノマー組成物Ｍ２〜Ｍ１７の製造
単量体の種類および量、反応温度を表１、２及び３のとおりに変更した以外は製造例１と同様の操作によりマクロモノマー組成物を製造し、Ｍｗ、ＭｎおよびＦ値を分析した。その結果を表１、表２に示す。
【００４７】
【表１】
2004149569.tif 000003
【００４８】
【表２】
2004149569.tif 000004
【００４９】
【表３】
2004149569.tif 000005
【００５０】
略号は以下の化合物を意味する。
ＥＡ：アクリル酸エチル
ＢＡ：アクリル酸ブチル
ＨＡ：アクリル酸２−エチルヘキシル
ＡＭＳ：アルファメチルスチレン
ＭＡＡ：メタクリル酸
【００５１】
（製造例１８）マクロモノマーでない重合体組成物Ｍ１８の製造
攪拌機、還流冷却器、温度計、窒素導入管を備えたガラス製反応容器内にメチルエチルケトン（以下、ＭＥＫという。）１２０部とメルカプトエタノール０．３５部を仕込んだ。この反応器を、ウォーターバスにより７８℃に加熱した。一方、ＭＭＡ５５部、ＣＨＡ１０部、ＡＡ３５部、アゾビスイソブチロニトリル（以下、ＡＩＢＮという。）１．５部、及びＭＥＫ１０部の単量体混合液を調製し、その５％（５．５８部）を反応器内に仕込んだ。反応器内温度が７８℃に安定したのち、ＡＩＢＮ１．５部を加え、その５分後より、残りの単量体混合液１０５．９３部の滴下を開始した。また、ＭＥＫ２０部とメルカプトエタノール１．４部の連鎖移動剤溶液を調製し、単量体混合液と同時に滴下を開始した。どちらの混合液も、定量ポンプを用いて、一定速度で３時間かけて滴下し、単量体を重合させた。滴下終了後１０分で反応器内温を８０℃に上げ、ＡＩＢＮ０．５部を加え、ＭＥＫ２部でリンスした。さらにその２０分後に再びＡＩＢＮ０．５部を加え、ＭＥＫ２部でリンスした。さらに反応器内温度を８０℃に保って、２時間３０分熟成を行った。次に、ＭＥＫを加熱減圧処理により除去し、メタノールを加えた後、再度加熱減圧処理により溶剤除去を行った。この操作を繰り返し、マクロモノマーでない重合体組成物Ｍ１８を３０．９％含有するメタノール溶液を得た。ＧＰＣ測定の結果、Ｍｎ２７６０、Ｍｗ６１７０であった。
【００５２】
（実施例１：重合体微粒子Ｐ１の製造）
攪拌機、還流冷却器、温度計、窒素導入管を備えた２リットルガラス製反応容器内にメタノール７００ｇ、水３００ｇ、ＭＭＡ１００ｇ、及び１０ｇのＭ１を仕込んだ。翼径１１ｃｍの半月板状攪拌翼を用い、攪拌速度１２０ｒｐｍで攪拌した。窒素ガスをバブリングしながら、反応器内温度を６０℃に調整した。Ｍ１が完全に溶解し、反応器内の混合溶液は完全に透明であることを確認した。反応器内温が６０℃で安定したことを確認したのち、窒素ガス配管を反応液から引き上げ、その先端が液面より上になるように固定した。次いで、ＡＩＢＮ２ｇを仕込んで重合を開始した。ＡＩＢＮ投入から数分で反応液に濁りが発生し、媒体に溶解しない粒子が生成したことが確認された。ＡＩＢＮ投入から６時間後、反応器を急冷して、反応液を２０℃〜３０℃まで冷却して、重合体微粒子Ｐ１の分散液を得た。
直ちに、分散液の全量を３００メッシュのポリネットで濾過し、凝集発生の有無を確認したところ濾過残渣は０．０３ｇであった。また、反応器の内壁、攪拌翼、及び温度計への凝集物の付着状態はわずかであった。
濾過後の分散液について、１５５℃×３０分乾燥によりもとめた固形分値と、仕込みから計算される理論固形分値から収率を求めたところ、９０．３％であった。さらに分散液を、別途上澄みが透明になるまで静置し、沈降部を回収後、室温乾燥させて、重合体微粒子Ｐ１を得た。得られた重合体微粒子Ｐ１について、走査型電子顕微鏡（以下、ＳＥＭという。）観察を行った。ＳＥＭ観察像より、約２００個の粒子について粒子径を測定し、体積平均粒子径ｄｖ、数平均粒子径ｄｎ、及び分散度Ｃｖを式（２）〜（４）に従って計算したところ、ｄｖ＝３．５２μｍ、ｄｎ＝３．４２μｍ、Ｃｖ＝１１．３％であった。上記、評価結果を表４に記載した。
【００５３】
（実施例２〜２１：重合体微粒子Ｐ２〜Ｐ２１の製造）
分散剤の種類、及び反応器仕込み組成を表４〜６に示す通りに変更する以外は、実施例１と同様の操作を行い、重合体微粒子Ｐ２〜Ｐ２１の分散液を製造し、重合安定性及び収率を評価した。重合安定性の評価は、以下の基準に従って、４段階で評価した。
◎：濾過残渣が全くなく、反応器、攪拌翼、及び温度計への凝集物付着もほとんどない場合。
○：濾過残渣が、反応液全量を基準として１００ｐｐｍ未満で、反応器、攪拌翼、及び温度計への凝集物付着も少ない場合。
×：濾過残渣が、反応液全量を基準として１００ｐｐｍ以上あるか、もしくは反応器、攪拌翼、及び温度計への凝集物付着が多い場合。
××：重合中に多量の凝集物が発生して、継続が困難となり中止したもの。もしくは、凝集物が極めて多く、３００メッシュポリネットの詰まりが激しく濾過が出来ないもの。
また実施例１と同様の操作により、重合体微粒子Ｐ２〜Ｐ２１を得て、ｄｖ、ｄｎ、及びＣｖを測定した。結果を表４〜表６に示す。
【００５４】
【表４】
2004149569.tif 000006
【００５５】
略号は、以下の化合物を意味する。
ＭｅＯＨ：メタノール
【００５６】
【表５】
2004149569.tif 000007
【００５７】
【表６】
2004149569.tif 000008
【００５８】
（比較例１）
分散剤としてＭ１８を使用し、反応器仕込み組成を表７に示す通りに変更する以外は、実施例１と同様の操作を行い、重合体微粒子の分散液を製造することを試みたが、重合中多量の凝集物が発生し、攪拌が困難となったため、重合途中で中止した。従って、重合体微粒子を得ることは出来なった。なお、Ｍ１８はメタノール溶液として製造したものであり、Ｍ１８すなわちマクロモノマーでない重合体組成物として３０部の仕込みとなるようにメタノール溶液で仕込み、このときのメタノール仕込み分を合わせて、７００部となるようにメタノールの仕込みを行った。
【００５９】
（比較例２〜３）
反応器仕込み組成を表７に示す通りに変更する以外は、比較例１と同様の操作を行い、重合体微粒子の分散液を製造することを試みたが、いずれも重合中多量の凝集物が発生し、攪拌が困難となったため、重合途中で中止した。従って、重合体微粒子を得ることは出来なった。
【００６０】
（比較例４）
分散剤としてポリアクリル酸（以下、ＰＡＡという。東亞合成株式会社製水溶液製品、アロンＡ１０ＳＬ、固形分４０％、Ｍｗ６０００）を使用し、反応器仕込み組成を表７に示す通りに変更する以外は、比較例１と同様の操作を行い、重合体微粒子の分散液を製造することを試みたが、重合中多量の凝集物が発生し、攪拌が困難となったため、重合途中で中止した。従って、重合体微粒子を得ることは出来なった。なお、Ａ−１０ＳＬはＰＡＡの水溶液であり、ＰＡＡとして２０部の仕込みとなるように水溶液を仕込み、このときの水仕込み分を合わせて、３００部となるように水の仕込みを行った。
【００６１】
（比較例５：重合体微粒子Ｒ５の製造）
分散剤としてポリビニルピロリドン（以下、ＰＶＰという。和光純薬工業株式会社製粉末製品、Ｋ−３０、Ｍｗ３００００）を使用し、反応器仕込み組成を表７に示す通りに変更する以外は、実施例１と同様の操作を行い、重合体微粒子Ｒ５の分散液を製造した。濾過残渣は２５４ｐｐｍで、反応器内壁、攪拌ペラ、及び温度計に多量の凝集物が付着していた。実施例１と同様の操作により、収率、及び重合体微粒子のｄｖ、ｄｎ、Ｃｖを測定した。結果を表７に示した。
【００６２】
（比較例６：重合体微粒子Ｒ６の製造）
反応器仕込み組成を表７に示す通りに変更する以外は、比較例５と同様の操作を行い、重合体微粒子Ｒ６の分散液を製造した。濾過残渣は８００ｐｐｍで、反応器内壁、攪拌ペラ、及び温度計に多量の凝集物が付着していた。実施例１と同様の操作により、収率、及び重合体微粒子のｄｖ、ｄｎ、Ｃｖを測定した。結果を表７に示す。
【００６３】
【表７】
2004149569.tif 000009
【００６４】
（実施例２２〜２６）
表８の反応器仕込み組成に示す、水、メタノール仕込み量に変更する以外は、実施例１４と同様の操作により、重合体微粒子Ｐ２２〜２６の分散液を製造した。重合はいずれも安定であり、実施例２２〜２５については、実施例１４同様、濾過残渣はほぼゼロで反応器内壁等への凝集物付着もほとんどなかった。実施例２６についても、濾過残渣は５４ｐｐｍで反応器内壁等への凝集物付着も少しであった。実施例１４と同様の操作により、収率、及び重合体微粒子のｄｖ、ｄｎ、Ｃｖを測定した。結果を表８に示す。メタノール仕込み割合が増えるに従って、収率が低下しているが、凝集物の発生は認められない。収率の低下は、メタノールの仕込み割合が増えることによって重合速度が低下し、ＭＭＡの反応率も低下するためである。表８の結果から、本発明の製造法では、幅広い粒子径範囲において、単分散粒子を安定に製造することができることがわかる。
【００６５】
【表８】
2004149569.tif 000010
【００６６】
（比較例７〜１１）
表９の反応器仕込み組成に示す、水、メタノール仕込み量に変更する以外は、比較例６と同様の操作により、重合体微粒子Ｒ７〜１１の分散液を製造した。いずれも、比較例６同様、反応器内壁等に多量の凝集物が付着した。また比較例７〜１０では１００ｐｐｍ以上の濾過残渣があり、比較例１１では濾過時すぐに目詰まりが起こるために濾液を回収することが出来なかった。比較例７〜１０について比較例６と同様の操作により、収率、及び重合体微粒子のｄｖ、ｄｎ、Ｃｖを測定した。結果を表９に示す。
【００６７】
【表９】
2004149569.tif 000011
【００６８】
（実施例２７〜２８）
表１０の反応器仕込み組成に示す、分散剤仕込み量に変更する以外は、実施例２３と同様の操作により、重合体微粒子Ｐ２７〜２８の分散液を製造した。重合はいずれも安定であり、濾過残渣は１００ｐｐｍ以下で、反応器内壁等への付着も少なかった。実施例２３と同様の操作により、収率、及び重合体微粒子のｄｖ、ｄｎ、Ｃｖを測定した。結果を表１０に示す。
【００６９】
（比較例１２〜１３）
表１０の反応器仕込み組成に示す、分散剤仕込み量に変更する以外は、比較例８と同様の操作により、重合体微粒子Ｒ１２〜１３の分散液を製造した。いずれも反応器内壁等に多量の凝集物が付着し、濾過残渣も比較例１２では８３０ｐｐｍ、比較例１３では８７００ｐｐｍと多かった。比較例８と同様の操作により、収率、及び重合体微粒子のｄｖ、ｄｎ、Ｃｖを測定した。結果を表１０に示す。
【００７０】
【表１０】
2004149569.tif 000012
【００７１】
（実施例２９〜３１）
表１１に示す攪拌速度に変更する以外は、実施例１４と同様の操作により、重合体微粒子Ｐ２９〜３１の分散液を製造した。重合はいずれも安定であり、濾過残渣はほぼゼロで、反応器内壁等への付着もほとんどなかった。実施例１４と同様の操作により、収率、及び重合体微粒子のｄｖ、ｄｎ、Ｃｖを測定した。結果を表１１に示す。
【００７２】
（比較例１４〜１６）
表１１に示す攪拌速度に変更する以外は、比較例６と同様の操作により、重合体微粒子Ｒ１４〜１６の分散液を製造した。いずれも濾過残渣は比較例１００ｐｐｍ以上で、反応器内壁等に多量の凝集物が付着した。比較例６と同様の操作により、収率、及び重合体微粒子のｄｖ、ｄｎ、Ｃｖを測定した。結果を表１１に示す。
【００７３】
【表１１】
2004149569.tif 000013
【００７４】
（実施例３２〜３５）
表１２の反応器仕込み組成に示す、単量体種類及び仕込み量に変更する以外は、実施例１４と同様の操作により、重合体微粒子Ｐ３２〜３５の分散液を製造した。重合はいずれも安定であり、実施例３２〜３４については、濾過残渣はほぼゼロで反応器内壁等への付着もほとんどなかった。実施例３５についても、濾過残渣は８９ｐｐｍで反応器内壁等への付着も少しであった。実施例１４と同様の操作により、収率、及び重合体微粒子のｄｖ、ｄｎ、Ｃｖを測定した。結果を表１２に示す。
【００７５】
（実施例３６〜３７）
表１２の反応器仕込み組成に示すとおりに、単量体、溶媒、及び触媒の組成もしくは仕込み量を変更し、重合温度を７０℃に変更する以外は、実施例１４と同様の操作により、重合体微粒子Ｐ３６〜３７の分散液を製造した。重合はいずれも安定でありであった。実施例１４と同様の操作により、収率、及び重合体微粒子のｄｖ、ｄｎ、Ｃｖを測定した。結果を表１２に示す。
【００７６】
【表１２】
2004149569.tif 000014
【００７７】
略号は以下の化合物を意味する。
ＥＧＤＭＡ：エチレングリコールジメタクリレート
ＡＭＡ：アリルメタクリレート
Ｓｔ：スチレン
ＥｔＯＨ：エタノール
【００７８】
（比較例１７）
分散剤の種類をＰＶＰに変更し、水および２５％ＮＨ３水溶液の仕込み量をそれぞれ３００部および０部に変更する以外は、実施例３２と同様の操作により重合体微粒子の製造を試みたが、重合中に撹拌翼に大きな凝集塊が付着して撹拌が困難となったため製造を中止した。
【００７９】
【発明の効果】
以上、説明したように本発明によれば、ミクロンサイズで、かつ単分散性に優れた重合体微粒子を安定に製造することが出来る。
【図面の簡単な説明】
【図１】重合体微粒子Ｐ１４のＳＥＭ写真
【図２】重合体微粒子Ｐ２３のＳＥＭ写真
【図３】重合体微粒子Ｐ２５のＳＥＭ写真
【図４】重合体微粒子Ｐ２８のＳＥＭ写真
【図５】重合体微粒子Ｒ１０のＳＥＭ写真
【図６】重合体微粒子Ｒ１３のＳＥＭ写真
【図１】
2004149569.tif 000017
【図２】
2004149569.tif 000018
【図３】
2004149569.tif 000019
【図４】
2004149569.tif 000020
【図５】
2004149569.tif 000021
【図６】
2004149569.tif 000022